(57)【要約】【課題】エアバックカバー用熱可塑性エラストマー組成物に求められる低温衝撃性を保持しながら引張破断伸びに優れると共に、成形性に優れる熱可塑性エラストマー組成物を提供すること。【解決手段】下記成分（Ａ）および（Ｂ）を、架橋剤の存在下で動的に熱処理して得られるエアバックカバー用熱可塑性エラストマー組成物であって、成分（Ａ）１００重量部あたり、成分（Ｂ）の含有量が６０〜１５０重量部であり、成分（Ａ）と（Ｂ）の合計量１００重量部に対し、架橋剤の添加量が０．０１以上、０．１０未満である前記エアバックカバー用熱可塑性エラストマー組成物。成分（Ａ）：プロピレンとプロピレン以外のα‐オレフィン１種又は２種以上とのランダム共重合体樹脂成分（Ｂ）：エチレンに基づく単量体単位の含有量が３５〜７５重量％、α―オレフィンに基づく単量体単位の含有量が６５〜２５重量％であり(但し、エチレンに基づく単量体単位の含有量とα―オレフィンに基づく単量体単位の含有量との合計を１００重量％とする。)、ヨウ素価が０．１〜７であり、ムーニー粘度（ＭＬ１＋４１２５℃）が２０〜１００であるエチレン−α−オレフィン−非共役ジエン共重合体ゴム【選択図】なし【特許請求の範囲】
【請求項１】
下記成分（Ａ）および（Ｂ）を、架橋剤の存在下で動的に熱処理して得られるエアバックカバー用熱可塑性エラストマー組成物であって、成分（Ａ）１００重量部あたり、成分（Ｂ）の含有量が６０〜１５０重量部であり、成分（Ａ）と（Ｂ）の合計量１００重量部に対し、架橋剤の添加量が０．０１以上、０．１０未満である前記エアバックカバー用熱可塑性エラストマー組成物。
成分（Ａ）：プロピレンとプロピレン以外のα‐オレフィン１種又は２種以上とのランダム共重合体樹脂
成分（Ｂ）：エチレンに基づく単量体単位の含有量が３５〜７５重量％、α―オレフィンに基づく単量体単位の含有量が６５〜２５重量％であり(但し、エチレンに基づく単量体単位の含有量とα―オレフィンに基づく単量体単位の含有量との合計を１００重量％とする。)、ヨウ素価が０．１〜７であり、ムーニー粘度（ＭＬ１＋４１２５℃）が２０〜１００であるエチレン−α−オレフィン−非共役ジエン共重合体ゴム
【請求項２】
下記成分（Ａ）、（Ｂ）および（Ｃ）を、架橋剤の存在下で動的に熱処理して得られるエアバックカバー用熱可塑性エラストマー組成物であって、成分（Ａ）１００重量部あたり、成分（Ｂ）の含有量が６０〜１５０重量部であり、成分（Ｃ）の含有量が０〜３０重量部であり、成分（Ａ）、（Ｂ）および（Ｃ）の合計量１００重量部に対し、架橋剤の添加量が０．０１以上、０．１０未満である前記エアバックカバー用熱可塑性エラストマー組成物。
成分（Ａ）：プロピレンとプロピレン以外のα‐オレフィン１種又は２種以上とのランダム共重合体樹脂
成分（Ｂ）：エチレンに基づく単量体単位の含有量が３５〜７５重量％、α―オレフィンに基づく単量体単位の含有量が６５〜２５重量％であり(但し、エチレンに基づく単量体単位の含有量とα―オレフィンに基づく単量体単位の含有量との合計を１００重量％とする。)、ヨウ素価が０．１〜７であり、ムーニー粘度（ＭＬ１＋４１２５℃）が２０〜１００であるエチレン−α−オレフィン−非共役ジエン共重合体ゴム
成分（Ｃ）：密度が０．９０〜０．９４ｇ／ｃｍ３であるエチレン系樹脂
【請求項３】
成分（Ａ）添加量１００重量部のうち２０〜８０重量部と、成分（Ｂ）および（Ｃ）の全量とを押出機の上流側に供給し、これらの供給位置よりも下流側で架橋剤を供給し動的熱処理した後に、残りの成分（Ａ）８０〜２０重量部を供給し動的に熱処理することを特徴とする、請求項１または２に記載の熱可塑性エラストマー組成物の製造方法。
【請求項４】
請求項１または２に記載の熱可塑性エラストマー組成物を成形して得られるエアバックカバー。
【発明の詳細な説明】
【技術分野】
【０００１】
本発明は、エアバックカバー用熱可塑性エラストマー組成物およびエアバックカバーに関するものである。
【背景技術】
【０００２】
自動車用エアバックシステムのエアバックカバーには、運転席用、助手席用等の各用途に適した剛性を有すること、ティアライン部（エアバックが展開する際にエアバックカバーを開裂させるために設けられたエアバックカバーの薄肉部）以外でエアバックカバーが開裂しないように高い引張破断伸びを有すること、寒冷地での使用にも耐えられるように優れた低温衝撃性を有することなどが求められている。
【０００３】
このようなエアバックカバーとしては、プロピレン系樹脂とエチレン−プロピレン−非共役ジエン共重合体ゴムとを含むポリオレフィン系の熱可塑性エラストマー組成物からなる射出成形体が多く提案されている。例えば、特許文献１には、プロピレン−エチレンランダム共重合体とエチレン−プロピレン−非共役ジエン共重合体ゴムと低密度ポリエチレンとかを含む熱可塑性エラストマー組成物からなる射出成形体が提案されている。また、特許文献２には、多段重合で製造されたプロピレン系樹脂とエチレン−プロピレン−５−エチリデン−２−ノルボルネン共重合体ゴムとを含む熱可塑性エラストマー組成物からなる射出成形体が提案されている。
【先行技術文献】
【特許文献】
【０００４】
【特許文献１】特開平８−２７３３１号公報
【特許文献２】特開２００８−４５０３７号公報
【発明の概要】
【発明が解決しようとする課題】
【０００５】
しかしながら、上記のポリオレフィン系の熱可塑性エラストマー組成物からなる射出成形体は、成形時の成形不良が生じる場合や優れた低温衝撃性を保持したいがために引張破断伸びが低下するなど、十分満足のいくものではなかった。
かかる状況の下、本発明が解決しようとする課題は、エアバックカバー用熱可塑性エラストマー組成物に求められる低温衝撃性を保持しながら引張破断伸びに優れると共に、成形性に優れる熱可塑性エラストマー組成物を提供することにある。
【課題を解決するための手段】
【０００６】
本発明は、下記成分（Ａ）および（Ｂ）を、架橋剤の存在下で動的に熱処理して得られるエアバックカバー用熱可塑性エラストマー組成物であって、成分（Ａ）１００重量部あたり、成分（Ｂ）の含有量が６０〜１５０重量部であり、成分（Ａ）と（Ｂ）の合計量１００重量部に対し、架橋剤の添加量が０．０１以上、０．１０未満である前記エアバックカバー用熱可塑性エラストマー組成物にかかるものである。
成分（Ａ）：プロピレンとプロピレン以外のα‐オレフィンの１種又は２種以上とのランダム共重合体樹脂
成分（Ｂ）： エチレンに基づく単量体単位の含有量が３５〜７５重量％、α―オレフィンに基づく単量体単位の含有量が６５〜２５重量％であり(但し、エチレンに基づく単量体単位の含有量とα―オレフィンに基づく単量体単位の含有量との合計を１００重量％とする。) 、ヨウ素価が０．１〜７であり、ムーニー粘度（ＭＬ１＋４１２５℃）が２０〜１００であるエチレン‐α‐オレフィン‐非共役ジエン共重合体ゴム
さらに、本発明は前記熱可塑性エラストマー組成物を成形して得られるエアバックカバーにかかるものである。
【発明の効果】
【０００７】
本発明によれば、低温衝撃性、引張破断伸びおよび成形性に優れるエアバックカバー用熱可塑性エラストマー組成物を提供することができる。
【発明を実施するための形態】
【０００８】
本発明に用いられる成分（Ａ）プロピレンとプロピレン以外のα‐オレフィンの１種又は２種以上とのランダム共重合体樹脂は、プロピレンと他のα−オレフィンとのランダム共重合体である。上記のα−オレフィンとしては、炭素原子数２〜１０のα−オレフィン、好ましくは炭素原子数２〜８のα−オレフィンが挙げられ、具体的には、エチレン、１−ブテン、４−メチル−１−ペンテン，１−ヘキセン、１−オクテンなどが挙げられる。プロピレン以外のα‐オレフィンの単位含有量は好ましくは１．５〜５．０重量％であり、より好ましくは２．０〜４．５重量％である。但し、プロピレン単位の含有量とα−オレフィン単位の含有量との合計を１００重量％とする。プロピレン単位の含有量およびα−オレフィン単位の含有量は、赤外分光法により求めることが出来る。
【０００９】
成分（Ａ）としては、プロピレンとエチレンからなるランダム共重合体が好ましい。上記成分（Ａ）は、単独で、あるいは２種以上組み合わせて用いることが出来る。
【００１０】
成分（Ａ）ランダム共重合体樹脂のメルトフローレート（ＭＦＲ）（２３０℃，２．１６ｋｇ荷重）は、好ましくは５〜１２０ｇ／１０分であり、より好ましくは１０〜５０ｇ／１０分である。
【００１１】
成分（Ａ）ランダム共重合体樹脂の融解温度は、好ましくは１３０〜１６０℃であり、より好ましくは１３５℃〜１５０℃である。
【００１２】
成分（Ａ）の製造方法としては、公知のオレフィン重合用触媒を用いた公知の重合方法が用いられる。例えば、チーグラー・ナッタ系触媒、メタロセン系錯体や非メタロセン系錯体などの錯体系触媒を用いた、スラリー重合法、溶液重合法、塊状重合法、気相重合法等が挙げられる。また、市販の該当品を用いることも可能である。
【００１３】
成分（Ｂ）のエチレン‐α‐オレフィン‐非共役ジエン共重合体ゴムは、１２５℃で測定されるムーニー粘度（ＭＬ１＋４，１２５℃）が２０〜１００であり、好ましくは２５〜８０、より好ましくは３０〜７５である。該ムーニー粘度が過小であると、得られるエアバックカバー成形体の離型性、または機械的強度が劣ることがあり、過大であると熱可塑性エラストマー組成物の溶融流動性が劣ることがある。該ムーニー粘度は、ＡＳＴＭ  Ｄ−１６４６に従い測定される。
【００１４】
成分（Ｂ）のエチレン−α−オレフィン−非共役ジエン共重合体ゴムのエチレンに基づく単量体単位（エチレン単位）の含有量は、３５重量％以上であり、エアバックカバー成形体の離型性、または機械的強度の観点から、好ましくは４５重量％以上であり、より好ましくは５５重量％以上である。また、エチレン単位の含有量は低温衝撃性の観点から、７５重量％以下であり、好ましくは７３重量％以下であり、より好ましくは７０重量％以下である。
【００１５】
成分（Ｂ）のα−オレフィンに基づく単量体単位（α−オレフィン単位）の含有量は、６５重量％以下であり、エアバックカバー成形体の離型性、または機械的強度の観点から、好ましくは５５重量％以下であり、より好ましくは４５重量％以下である。また、α−オレフィン単位の含有量は、２５重量％以上であり、低温衝撃性の観点から、好ましくは２７重量％以上であり、より好ましくは３０重量％以上である。
但し、エチレン単位の含有量とα−オレフィン単位の含有量との合計を１００重量％とする。エチレン単位の含有量およびα−オレフィン単位の含有量は、赤外分光法により求めることが出来る。
【００１６】
成分（Ｂ）に用いられるα−オレフィンとしては、炭素原子数２〜１０のα−オレフィン、好ましくは炭素原子数２〜８のα−オレフィンが挙げられ、具体的には、プロピレン、または１−ブテン、４−メチル−１−ペンテン，１−ヘキセン、１−オクテンが挙げられる。
【００１７】
成分（Ｂ）に含まれる非共役ジエンとしては、１，４−ヘキサジエン、１，６−オクタジエン、２−メチル−１，５−ヘキサジエン、６−メチル−１，５−ヘプタジエン、７−メチル−１，６−オクタジエンのような鎖状非共役ジエン；シクロヘキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンのような環状非共役ジエン；２，３−ジイソプロピリデン−５−ノルボルネン、２−エチリデン−３−イソプロピリデン−５−ノルボルネン、２−プロペニル−２，２−ノルボルナジエン、１，３，７−オクタトリエン、１，４，９−デカトリエンのようなトリエンなどが挙げられ、５−エチリデン−２−ノルボルネン、ジシクロペンタジエンが好ましい。
【００１８】
成分（Ｂ）のヨウ素価が０．１〜７であり、好ましくは０．１〜５、さらに好ましくは０．１〜３になるように、成分（Ｂ）は非共役ジエンに基づく単量体単位（非共役ジエン単位）を含有する。成分（Ｂ）中における非共役ジエン単位の含有量が過小である場合、エアバックカバー成形体の光沢が高い場合があり、過大である場合、得られるエアバックカバー成形体の低温衝撃性が低下する場合がある。
【００１９】
成分（Ｂ）のエチレン−α−オレフィン−非共役ジエン共重合体ゴムは、本発明の熱可塑性エラストマー組成物に１種もしくは２種以上用いることが出来る。２種以上のエチレン−α−オレフィン−非共役ジエン共重合体ゴムを用いる場合のヨウ素価は、熱可塑性エラストマー組成物中の成分（Ｂ）の配合量を１００としたとき、それぞれのエチレン−α−オレフィン−非共役ジエン共重合体ゴムの重量比に応じて算出される。例えば、熱可塑性エラストマー組成物中にヨウ素が０とヨウ素価が１０の成分をそれぞれ５０重量部配合した場合、該熱可塑性エラストマー組成物に用いられている成分（Ｂ）のヨウ素価は５とする。
【００２０】
成分（Ｂ）のエチレン−α−オレフィン−非共役ジエン共重合体ゴムの製造方法としては、公知のオレフィン重合用触媒を用いた公知の重合方法が用いられる。例えば、チーグラー・ナッタ系触媒、メタロセン系錯体や非メタロセン系錯体などの錯体系触媒を用いた、スラリー重合法、溶液重合法、塊状重合法、気相重合法等が挙げられる。また、市販の該当品を用いることも可能である。
【００２１】
成分（Ｃ）のエチレン系樹脂は、その密度（ＡＳＴＭ  Ｄ１５０５）が０．９０〜０．９４ｇ／ｃｍ３であり、好ましくは０．９１〜０．９３ｇ／ｃｍ３である。成分（Ｃ）のＭＦＲ（１９０℃，２，１６ｋｇ荷重）は、好ましくは０．１〜５０ｇ／１０分であり、より好ましくは０．３〜４０ｇ／１０分、さらに好ましくは０．５〜２５ｇ／１０分である。エチレン系樹脂の例としては、エチレン単独重合体又はエチレンと炭素原子数３〜２０、好ましくは３〜８のα−オレフィンとからなる結晶性エチレン・α−オレフィン共重合体が挙げられる。α‐オレフィンの単位含有量は好ましくは０．５〜３０モル％であり、より好ましくは０．５〜１０モル％である。但し、エチレン単位の含有量とα−オレフィン単位の含有量との合計を１００重量％とする。エチレン単位の含有量およびα−オレフィン単位の含有量は、赤外分光法により求めることが出来る。
好ましいエチレン系樹脂としては、例えば高密度ポリエチレン、中密度ポリエチレン、高圧法低密度ポリエチレン、直鎖状低密度ポリエチレンであり、中でも密度（ＡＳＴＭ  Ｄ１５０５）が０．９１〜０．９３ｇ／ｃｍ３である直鎖状低密度ポリエチレンが好適である。
【００２２】
成分（Ｃ）を得る方法としては、たとえば次の方法をあげることができる。すなわち、エチレンと炭素数３〜１８のα−オレフィンを、不均一遷移金属触媒又はメタロセンなどの均一系触媒を使用して、溶媒の存在下又は不存在下、気−固、液−固又は均一液層下で重合する。重合温度は通常３０℃〜３００℃であり、重合圧力は常圧〜３０００ｋｇ／ｃｍ２である。
【００２３】
本発明のエアバックカバー成形体に用いられる熱可塑性エラストマー組成物は、成分（Ａ）１００重量部あたり、成分（Ｂ）の含有量が６０〜１５０重量部であり、好ましくは８０〜１２０重量部である。該成分（Ｂ）の配合量が過少であるとエアバッグカバー成形体の低温衝撃性が不十分となり、過大であると熱可塑性エラストマー組成物の溶融流動性、エアバッグカバー成形体の剛性が不十分となる。
【００２４】
本発明のエアバッグカバー成形体に用いられる熱可塑性エラストマー組成物は、上記成分（Ａ）および（Ｂ）、場合によって成分（Ｃ）を含有し、成分（Ａ）１００重量部あたり、成分（Ｃ）の含有量が０〜３０重量部であり、好ましくは０〜１５重量部である。該成分（Ｃ）の配合量が過大であるとエアバッグカバー成形体の溶融流動性がエアバックカバー成形体の剛性が不十分となる。
【００２５】
本発明に用いられる架橋剤として、有機過酸化物が好適である。有機過酸化物として、ケトンパーオキサイド類、ジアシルパーオキサイド類、ハイドロパーオキサイド類、ジアルキルパーオキサイド類、パーオキシケタール類、アルキルパーエステル類、パーカーボネート類、パーオキシジカーボネート類、およびパーオキシエステル類を例示することができる。具体的な有機過酸化物として、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン、１，３−ビス（ｔ−ブチルパーオキシイソプロピル）ベンゼン、ｔ−ブチルクミルパーオキサイド、ジ−ｔ−ブチルパーオキサイド、２，２，４−トリメチルペンチル−２−ハイドロパ−オキサイド、ジイソプロピルベンゾハイドロパーオキサイド、クメンパーオキサイド、ｔ−ブチルパーオキサイド、１，１−ジ（ｔ−ブチルパーオキシ）３，５，５−トリメチルシクロヘキサン、１，１−ジ−ｔ−ブチルパーオキシシクロヘキサン、イソブチルパーオキサイド、２，４−ジクロロベンゾイルパーオキサイド、ｏ−メチルベンゾイルパーオキサイド、ビス−３，５，５−トリメチルヘキサノイルパーオキサイド、ラウロイルパーオキサイド、ベンゾイルパーオキサイド、およびｐ−クロロベンゾイルパーオキサイド；ならびに、これらの２以上の組合せを例示することができる。
【００２６】
有機過酸化物の添加量は、成分（Ａ）、（Ｂ）および（Ｃ）の合計量を１００重量部として、０．０１以上、０．１０未満であり、好ましくは０．０２〜０．０９重量部、より好ましくは０．０２〜０．０８重量部である。該有機過酸化物の添加量が過小であると溶融流動性やエアバッグカバー成形体の外観、機械物性が十分でない場合があり、過大であると得られるエアバッグカバー成形体の低温衝撃性能が低下する場合がある。
【００２７】
架橋剤と併せて、架橋助剤を配合することができる。架橋助剤としては、たとえばＮ，Ｎｍ−フェニレンビスマレイミド、トルイレンビスマレイミド、ｐ−キノンジオキシム、ニトロソベンゼン、ジフェニルグアニジン、トリメチロールプロパン等のパーオキサイド架橋助剤、又は、ジビニルベンゼン、エチレングリコールジメタクリレート、ポリエチレングリコールジメタクリレート、トリメチロールプロパントリメタクリレート、アリルメタクリレート等の多官能性のビニルモノマーがあげられる。
【００２８】
本発明の熱可塑性エラストマー組成物は、成分（Ａ）および（Ｂ）、場合によって成分（Ｃ）の溶融混練を行った後、架橋剤を添加し動的に熱処理して得ることができる。成分（Ａ）、（Ｂ）および（Ｃ）を予め溶融混練し、冷却した後、更に溶融混練を行い、架橋剤を添加してもよいし、成分（Ａ）、（Ｂ）および（Ｃ）の溶融混練中に架橋剤を添加してもよい。例えば、押出し機の上流側で成分（Ａ）、（Ｂ）および（Ｃ）を供給し、これらの供給位置よりも下流側で架橋剤を供給することが出来る。
【００２９】
本発明の熱可塑性エラストマー組成物は、エアバッグカバー成形体の低温衝撃性能、外観を高める観点により、用いられる成分（Ａ）１００重量部のうち８０〜２０重量部を架橋剤の添加後に配合することが好ましい。例えば、押出し機の上流側で成分（Ａ）１００重量部のうち２０〜８０重量部と、成分（Ｂ）および（Ｃ）の全量とを供給し、これらの供給位置よりも下流側で架橋剤を供給し、更に押出し機の下流側で残りの成分（Ａ）８０〜２０部を供給することができる。その際、架橋助剤は押出し機の上流側、または架橋剤と同じ位置いずれでも供給することができる。
【００３０】
本発明の熱可塑性エラストマー組成物は、射出成形での生産安定性を高める観点から離型性を付与するために、上記成分（Ａ）、（Ｂ）、（Ｃ）および架橋剤に加え、下記成分（Ｄ）を含有することが好ましい。
成分（Ｄ）：炭素原子数５以上の脂肪酸、炭素原子数５以上の脂肪酸の金属塩、炭素原子数５以上の脂肪酸のアミド、および、炭素原子数５以上の脂肪酸のエステルからなる化合物群から選ばれる少なくとも１種の化合物
【００３１】
成分（Ｄ）の炭素原子数５以上の脂肪酸としては、ラウリル酸、パルミチン酸、ステアリン酸、ベヘニン酸、オレイン酸、エルカ酸、リノール酸、リシノール酸を例示することができる。
【００３２】
成分（Ｄ）の炭素原子数５以上の脂肪酸の金属塩としては、上記脂肪酸と、Ｌｉ、Ｎａ、Ｍｇ、Ａｌ、Ｋ、Ｃａ、Ｚｎ、Ｂａ、Ｐｂなどの金属との塩を、具体的には、ステアリン酸リチウム、ステアリン酸ナトリウム、ステアリン酸カルシウム、ステアリン酸亜鉛などを例示することができる。
【００３３】
成分（Ｄ）の炭素原子数５以上の脂肪酸のアミドとしては、ラウリル酸アミド、パルミチン酸アミド、ステアリン酸アミド、オレイン酸アミド、エルカ酸アミド、メチレンビスステアリン酸アミド、エチレンビスステアリン酸アミド、エチレンビスオレイン酸アミド、ステアリルジエタノールアミドを例示することができる。なかでも、エルカ酸アミドが好ましい。
【００３４】
成分（Ｄ）の炭素原子数５以上の脂肪酸のエステルとしては、脂肪族アルコール（ミリスチルアルコール、パルミチルアルコール、ステアリルアルコール、ベヘニルアルコール、１２ヒドロキシステアリルアルコールなど）、芳香族アルコール（ベンジルアルコール、β−フェニルエチルアルコール、フタリルアルコールなど）、多価アルコール（グリセリン、ジグリセリン、ポリグリセリン、ソルビタン、ソルビトール、プロピレングリコール、ポリプロピレングリコール、ポリエチレングリコール、ペンタエリスリトール、トリメチロールプロパンなど）などのアルコールと、上記脂肪酸とのエステルであり、具体的には、グリセリンモノオレート、グリセリンジオレート、ポリエチレングリコールモノステアレート、クエン酸ジステアレートを例示することができる。
【００３５】
本発明に用いられる熱可塑性エラストマー組成物は、必要に応じ、無機フィラー（タルク、炭酸カルシウム、焼成カオリン等）、有機フィラー（繊維、木粉、セルロースパウダー等）、滑剤（シリコーンオイル、シリコーンガム等）、酸化防止剤（フェノール系、イオウ系、燐系、ラクトン系、ビタミン系等）、耐候安定剤、紫外線吸収剤（ベンゾトリアゾール系、トリアジン系、アニリド系、ベンゾフェノン系等）、熱安定剤、光安定剤（ヒンダードアミン系、ベンゾエート系等）、顔料、造核剤、吸着剤（金属酸化物（酸化亜鉛、酸化マグネシウム等）、金属塩化物（塩化鉄、塩化カルシウム等）、ハイドロタルサイト、アルミン酸塩等）等を含有してもよい。
【００３６】
成分（Ｄ）の含有量としては、射出成形での離型性と、成形品表面の外観とのバランスから、成分（Ａ）、（Ｂ）および（Ｃ）の合計量１００重量部あたり、好ましくは０．０１〜１．５重量部であり、より好ましくは０．０５〜１．０重量部である。
【００３７】
本発明の熱可塑性エラストマー組成物は、成分（Ａ）と成分（Ｂ）と架橋剤と、必要に応じて成分（Ｃ）や他の成分とを、公知の方法、例えば、二軸押出機、バンバリーミキサーなどにより溶融混練することにより得ることができる。
【００３８】
上記熱可塑性エラストマー組成物は、公知の成形加工方法、好ましくは射出成形法により、本発明のエアバッグカバー成形体に加工される。
【００３９】
本発明の熱可塑性エラストマー組成物からなるエアバッグカバーは、運転席用エアバッグカバー、助手席用エアバッグカバー、サイドエアバッグカバー、ニーエアバッグカバー、カーテンエアバッグカバーに用いられる。
【実施例】
【００４０】
以下、実施例および比較例によって、本発明をより詳細に説明する。
［I］  物性測定方法
（１）メルトフローレート（ＭＦＲ）
ＪＩＳ  Ｋ７２１０に従い、成分（Ａ）および熱可塑性エラストマー組成物は２３０℃２．１６ｋｇ荷重でのＭＦＲを測定した。成分（Ｃ）は１９０℃２．１６ｋｇ荷重でのＭＦＲを測定した。
【００４１】
（２）ムーニー粘度
ＡＳＴＭ Ｄ−１６４６に従い測定された。
（３）エチレン単位、プロピレン単位、１−ヘキセン単位の含有量
赤外吸収スペクトル（日本分光製  ＦＴ−ＩＲ５２００型）による方法により求めた。
【００４２】
（４）融解温度（単位：℃）
熱流速型示差走査熱量計（ＴＡインストルメント社製  ＤＳＣ Ｑ１００）により、下記測定条件で示差走査熱量曲線の測定を次の条件で行い、昇温操作での示差走査熱量曲線から融解温度を求めた。
＜測定条件＞
降温操作：２２０℃で融解させ、次に、２２０℃から−９０℃まで５℃／分の降温速度で降温した。
昇温操作：降温の操作後、直ちに−９０℃から２００℃まで５℃／分で昇温した。
（５）射出成形体の製造方法
東芝機械社製射出成形機ＥＣ１６０ＮＩＩにて、サイドゲート平板金型を用い、シリンダー温度２２０℃、金型温度５０℃の条件で、得られた熱可塑性エラストマー組成物を縦９０ｍｍ、横１５０ｍｍ、厚み２ｍｍの射出成形体を得た。
（６）引張破断伸び（Ｅｂ）
ＪＩＳ  Ｋ６２５１に準拠した。なお、ＪＩＳ  ３号ダンベル、引張速度２００ｍｍ／分とした。
（８）低温耐衝撃性（ＩＺＯＤ）
ＪＩＳ  Ｋ６９１１に従い、上記条件で射出成形した試験片を用いて所定の温度で測定した。ＮＢ＝破壊、Ｂｒｅａｋ＝破壊
（９）射出成形時の成形性
箱状の射出成形体の成形外観を目視観察し、ピーリングの発生状態を成形性の指標として、次のように評価した。
「○」：良好        「×」：不良        「△」：良好と不良の間
【００４３】
［II］原料
（１）プロピレン系樹脂（Ａ）
（ＰＰ−１）：住友化学株式会社製  ノーブレンＺ１４４ＣＥ４
（ＭＦＲ＝２７ｇ／１０分；  融解温度＝１４１℃；  プロピレン単位含有量＝９６重量％；エチレン単位含有量＝４重量％）
【００４４】
（２）エチレン−α−オレフィン−非共役ジエン共重合体ゴム（Ｂ）
（ＥＰＤＭ−１）：住友化学株式会社製  エスプレンＥ５１２８
エチレン−プロピレン−５−エチリデン−２−ノルボネン共重合体；  ムーニー粘度（Ｍ
Ｌ１+４，１２５℃）＝４２；  エチレン単位含有量＝６９重量％；  プロピレン単位含
有量＝３１重量％；  ヨウ素価＝１．３
【００４５】
（３）エチレン系樹脂（Ｃ）
（直鎖状低密度ポリエチレン）：住友化学株式会社製  スミカセンＥ  ＦＶ２０１
（ＭＦＲ＝２．３ｇ／１０分；  密度＝０．９１６ｇ／ｃｍ３；  コモノマー：１−ヘキセン）
【００４６】
実施例１
成分（Ａ）として（ＰＰ−１）１００重量部と、成分（Ｂ）として（ＥＰＤＭ−１）１０３重量部、造核剤成分としてＺ１４４ＴＭＢ（住友化学株式会社製）１．５重量部、及び添加剤成分としてエルカ酸アミド（日本精化製  ニュートロンＳ）を０．１重量部、酸化防止剤（住友化学株式会社製  スミライザーＧＡ８０）を０．２重量部と（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの０．５重量部（有機過酸化物として０．０５重量部）を添加して熱可塑性エラストマー組成物を得た（添加剤と架橋剤の添加量は成分（Ａ）と（Ｂ）の合計量１００重量部を基準とする）。得られた熱可塑性エラストマー組成物の物性測定結果を表１に示す。
【００４７】
比較例１
有機過酸化物を添加しない以外は実施例１と同様にして熱可塑性エラストマー組成物を得た。得られた熱可塑性エラストマー組成物の物性測定結果を表１に示す。
【００４８】
実施例２
成分（Ａ）として（ＰＰ−１）１００重量部と、成分（Ｂ）として（ＥＰＤＭ−１）９３重量部、成分（Ｃ）として（直鎖状低密度ポリエチレン）１０重量部、有機過酸化物の添加量が０．０２重量部とした以外は実施例１と同様にして熱可塑性エラストマー組成物を得た。得られた熱可塑性エラストマー組成物の物性測定結果を表１に示す。
【００４９】
実施例３
有機過酸化物の添加量が０．０５重量部であること以外は実施例２と同様にして熱可塑性エラストマー組成物を得た。得られた熱可塑性エラストマー組成物の物性測定結果を表１に示す。
【００５０】
比較例２
有機過酸化物を添加しない以外は実施例２と同様にして熱可塑性エラストマー組成物を得た。得られた熱可塑性エラストマー組成物の物性測定結果を表１に示す。
【００５１】
比較例３
有機過酸化物の添加量が０．１０重量部であること以外は実施例２と同様にして熱可塑性エラストマー組成物を得た。得られた熱可塑性エラストマー組成物の物性測定結果を表１に示す。
【００５２】
実施例４
成分（Ａ）として（ＰＰ−１）１００重量部と、成分（Ｂ）として（ＥＰＤＭ−１）１０１重量部、成分（Ｃ）として（直鎖状低密度ポリエチレン）１１重量部とした以外は実施例１と同様にして熱可塑性エラストマー組成物を得た。得られた熱可塑性エラストマー組成物の物性測定結果を表２に示す。
【００５３】
実施例５
成分（Ａ）（ＰＰ−１）１００重量部のうち４３重量部は架橋剤を添加し動的熱処理した後に添加する以外は実施例４と同様にして熱可塑性エラストマー組成物を得た。得られた熱可塑性エラストマー組成物の物性測定結果を表２に示す。
【００５４】
【表１】
2013142140.tif 000002
【００５５】
【表２】
2013142140.tif 000003
＊架橋剤添加し、動的熱処理した後に添加